(57)【要約】【課題】  従来のグラスアイオノマーセメントと同様の操作性を持ちながら、硬化後のセメント混合物の物理的強度、特に圧縮強度が高い歯科用グラスアイオノマーセメントを得ることができる歯科用グラスアイオノマーセメント液を提供する。【解決手段】  ３０〜６０重量％のα−β不飽和カルボン酸重合体とコロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、残部である４０〜７０重量％の水とから成る歯科用グラスアイオノマーセメント液とする。【選択図】  なし【特許請求の範囲】
【請求項１】
３０〜６０重量％のα−β不飽和カルボン酸重合体と
コロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、
残部である４０〜７０重量％の水とから成る
歯科用グラスアイオノマーセメント液。
【請求項２】
１０〜４０重量％のα−β不飽和カルボン酸重合体と
１５〜５０重量％の酸基を持たない重合性モノマーと、
コロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、
残部である１０〜５０重量％の水とから成る
歯科用グラスアイオノマーセメント液。
【請求項３】
更に、光重合触媒を０．０５〜５重量％配合した請求項２に記載の歯科用グラスアイオノアノマーセメント液。
【請求項４】
α−β不飽和カルボン酸重合体が、アクリル酸，メタクリル酸，２−クロロアクリル酸，３−クロロアクリル酸，アコニット酸，メサコン酸，マレイン酸，イタコン酸，フマール酸，グルタコン酸，シトラコン酸の中から選ばれた１種以上を含む共重合体又は単独重合体であって、重合可能なエチレン性不飽和二重結合を含まない重量平均分子量5,000〜40,000の重合体である請求項１〜３までのいずれか１項に記載の歯科用グラスアイオノアノマーセメント液。
【発明の詳細な説明】
【技術分野】
【０００１】
本発明は、フルオロアルミノシリケートガラスを主成分とする歯科用グラスアイオノマーセメント粉と混合して用いる歯科用グラスアイオノマーセメント液に関するものである。
【背景技術】
【０００２】
歯科用グラスアイオノマーセメントはフルオロアルミノシリケートガラスとα−β不飽和カルボン酸重合体とを水の存在下で反応させ硬化させて使用される歯科用セメントであり、生体に対する親和性が極めて良好であることや、硬化体が半透明であり審美性に優れていることや、エナメル質や象牙質などの歯質に対して優れた接着力を有していることや、更にはグラスアイオノマーセメント用ガラス粉末であるフルオロアルミノシリケートガラス粉末中に含まれるフッ素による抗う蝕作用があることなどの種々の優れた特徴を有しているため広く用いられている。
【０００３】
このような種々の優れた特徴を有している歯科用グラスアイオノマーセメントは、う蝕窩洞の充填、クラウン，インレー，ブリッジや矯正用バンドの合着、窩洞の裏装、根管充填用のシーラー、支台築造や予防填塞など歯科分野で幅広い用途に用いられている。歯科用グラスアイオノマーセメントの形態としては、フルオロアルミノシリケートガラス粉末とα−β不飽和カルボン酸重合体水溶液とを使用直前に混合練和して治療部位に適用後硬化させて使用するものが一般的であるが、硬化体の物理的強度、特に曲げ強度の改善を目的として、重合性モノマーを配合したレジン強化型歯科用グラスアイオノマーセメントも開発されている。
【０００４】
これらの歯科用グラスアイオノマーセメントは、硬化体に応力が加えられた場合、硬化体内部の微小な空洞，欠陥や硬化体表面の傷などから亀裂により破壊されてしまうことがあった。これは、Ｓｉ−Ｏ又は、Ａｌ−Ｏという強固な共有結合によって構成され均質な三次元的網目構造を持つガラス部分と比較すると、α−β不飽和カルボン酸重合体と水とガラス表面部とが反応して構成されたマトリックス部分が脆いため、硬化体の一部分に発生した微小な亀裂に応力が集中すると亀裂が強度の高いガラス部分を回避して強度の低いマトリックス部分に急速に拡大して硬化体が破壊されるからであると考えられている。従って、歯科用グラスアイオノマーセメントの硬化体において優れた物理的強度を得るためには、ガラスの含有量を多くしてマトリックス部分を少なくすること、言い換えればガラス成分の充填量を多くすることで破壊進展距離を増やし応力を分散させることが効果的であると考えられる。しかしながら、ガラスの充填量を増やすと、粉と液とを混合して練和する際に、非常に練和が難しくなること、更には練和物の流動性が悪くなり、操作性に関して問題がある。
【０００５】
そこで、操作性を損なわず物理的強度を向上させる提案として、α第３リン酸カルシウムと、第４リン酸カルシウムと、第２リン酸カルシウムとの配合量を最適化した粉と水とを練和する形態の高強度リン酸カルシウムセメントがある（例えば、特許文献１参照。）しかし、リン酸カルシウム系セメントはその物理的強度が元々全般的に低いため、歯科材料として充分な強度を有していない。
【０００６】
また、高強度の繊維状細片やＣＰＳＡガラス（CaO-P2O5-SiO2-Al2O3）繊維微粉末を配合することで物理的強度を向上させた歯科用セメントも開示されている（例えば、特許文献２及び３参照。）しかし、このような繊維状のフィラーを使用した場合、強度の向上に方向性ができてしまうことがあり、たとえ曲げ強度の向上が認められても、圧縮強度にはほとんど効果が得られない問題があった。また、繊維状のフィラーを配合すると粉と液とが混和しずらくなり、また摩耗などにより繊維端が硬化体表面から露出すると硬化体の表面滑沢性が低下するという実用上の問題もあった。
【０００７】
【特許文献１】特開平06-172007号公報
【特許文献３】特開昭59-161307号公報
【特許文献３】特開2000-119119号公報
【発明の開示】
【発明が解決しようとする課題】
【０００８】
本発明は、従来のグラスアイオノマーセメントと同様の操作性を持ちながら、硬化後のセメント混合物の物理的強度、特に圧縮強度が高い歯科用グラスアイオノマーセメントを得ることができる歯科用グラスアイオノマーセメント液を提供することを課題とする。
【課題を解決するための手段】
【０００９】
本発明者らは前記課題を解決すべく鋭意検討を重ねた結果、それぞれ所定量のα−β不飽和カルボン酸重合体と水とから成る溶液中に、平均粒子径が１〜１００ｎｍのコロイダルシリカがＳｉＯ２濃度１〜５０重量％に水に対して単分散状態となっているシリカ水性ゾルをコロイダルシリカ量として所定量配合させることによって、前記課題を解決できることを究明して本発明を完成した。
【００１０】
即ち本発明は、
３０〜６０重量％のα−β不飽和カルボン酸重合体とコロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、残部である４０〜７０重量％の水とから成る歯科用グラスアイオノマーセメント液である。
【００１１】
また、歯科用グラスアイオノマーセメント液が１０〜４０重量％のα−β不飽和カルボン酸重合体と１５〜５０重量％の酸基を持たない重合性モノマーと、コロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、残部である１０〜５０重量％の水とから成っていると、フルオロアルミノシリケートガラスを主成分とし重合触媒が配合されている歯科用グラスアイオノマー粉と混合したときに、歯科用グラスアイオノマーセメントの硬化体へ物理的強度、特に曲げ強度の改善を目的として重合性モノマーを添加したレジン強化型歯科用グラスアイオノマーセメントの物理的強度、特に圧縮強度を高めることができて好ましいのである。
【００１２】
また、この酸基を持たない重合性モノマがー配合された歯科用グラスアイオノマーセメント液にさらに光重合触媒が配合されていると、光重合触媒が配合されていないフルオロアルミノシリケートガラスを主成分とする歯科用グラスアイオノマーセメント粉と混合したときでも、歯科用グラスアイオノマーセメントの硬化体へ物理的強度、特に曲げ強度の改善を目的として重合性モノマーを添加したレジン強化型歯科用グラスアイオノマーセメントの物理的強度、特に圧縮強度を高めることができて好ましいのである。
【００１３】
そしてこのような歯科用グラスアイオノマーセメント液において、α−β不飽和カルボン酸重合体としては、アクリル酸，メタクリル酸，２−クロロアクリル酸，３−クロロアクリル酸，アコニット酸，メサコン酸，マレイン酸，イタコン酸，フマール酸，グルタコン酸，シトラコン酸の中から選ばれた１種以上を含む共重合体又は単独重合体であって、重合可能なエチレン性不飽和二重結合を含まない重量平均分子量5,000〜40,000の重合体であるものが好ましいのである。
【発明の効果】
【００１４】
本発明に係る歯科用グラスアイオノマーセメント液は、グラスアイオノマーセメント粉の主成分であるフルオロアルミノシリケートガラスと混合されて用いられるので、その粉末中に含まれるフッ素による抗う蝕作用があることなどの種々の優れた特徴を有している歯科用グラスアイオノマーセメントの特性をそのまま有しながら、フルオロアルミノシリケートガラスと混合した後の硬化体である歯科用グラスアイオノマーセメントの内部の微小な空洞や欠陥や硬化体表面の傷などを単分散状態のコロイダルシリカが埋めて硬化体の圧縮強度を向上させることができる。
【発明を実施するための最良の形態】
【００１５】
本発明に係る歯科用グラスアイオノマーセメント液は、
３０〜６０重量％のα−β不飽和カルボン酸重合体と
コロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、
残部である４０〜７０重量％の水とから成ることを特徴とする（請求項１）。
【００１６】
そして、本発明に係る歯科用グラスアイオノマーセメント液は、
１０〜４０重量％のα−β不飽和カルボン酸重合体と
１５〜５０重量％の酸基を持たない重合性モノマーと、
コロイダルシリカ量として０．１〜１０重量％の、平均粒子径が１〜１００ｎｍのコロイダルシリカがＳｉＯ２濃度１〜５０重量％に水に対して単分散状態となっているシリカ水性ゾルと、
残部である１０〜５０重量％の水とから成る場合も存在する（請求項２）。
【００１７】
更に、酸基を持たない重合性モノマーを配合した場合は、光重合触媒を配合することも可能である（請求項３）。
【００１８】
α−β不飽和カルボン酸重合体は、α−β不飽和モノカルボン酸又はα−β不飽和ジカルボン酸の重合体であり、アクリル酸，メタクリル酸，２−クロロアクリル酸，３−クロロアクリル酸，アコニット酸，メサコン酸，マレイン酸，イタコン酸，フマール酸，グルタコン酸，シトラコン酸の中から選ばれた１種以上を含む共重合体又は単独重合体であって、重合可能なエチレン性不飽和二重結合を含まない重量平均分子量5,000〜40,000の重合体であるものが好ましい。重量平均分子量が5,000未満の場合は硬化体の強度が低くなり易く、また歯質への接着力も低下する傾向があり、40,000を超える場合には、練和時の粘度が高過ぎて練和が難しくなる傾向がある。
このα−β不飽和カルボン酸重合体の配合量は、請求項１に係る歯科用グラスアイオノマーセメント液においては３０〜６０重量％、請求項２に係る歯科用グラスアイオノマーセメント液においては１０〜４０重量％である。これは、請求項１に係る歯科用グラスアイオノマーセメント液において３０重量％未満であったり請求項２に係る歯科用グラスアイオノマーセメント液において１０重量％未満であると、歯科用グラスアイオノマーセメントとしての特徴である歯質接着性が低下し易く、請求項１に係る歯科用グラスアイオノマーセメント液において６０重量％を超えたり請求項２に係る歯科用グラスアイオノマーセメント液において４０重量％を超えると硬化体の溶解度が増加し易く、耐久性が劣る傾向があるからである。
【００１９】
平均粒子径が１〜１００ｎｍのコロイダルシリカがＳｉＯ２濃度１〜５０重量％に水に対して単分散状態となっているシリカ水性ゾルとしては、例えば特開平４−９７９２９号「セメント混和用微粒子シリカ水性分散体」に開示されており、この特許出願人である日産化学工業株式会社から「スノーテック」という名称で上市されているシリカ水性ゾルを使用することができる。このシリカ水性ゾルのコロイダルシリカの平均粒子径が１ｎｍ未満又は１００ｎｍを超えると、硬化体の圧縮強度を高める作用が減少するので好ましくなく、より最適なコロイダルシリカの平均粒子径の範囲は５〜２５ｎｍである。
【００２０】
この平均粒子径が１〜１００ｎｍのコロイダルシリカがＳｉＯ２濃度１〜５０重量％に水に対して単分散状態となっているシリカ水性ゾルの配合量は、コロイダルシリカ量として０．１〜１０重量％である。これは０．１重量％未満又は〜１０重量％を超えて配合すると、硬化体の圧縮強度を高める作用が減少するからである。
【００２１】
水は、本発明に係る歯科用グラスアイオノマーセメント液において必要不可欠な成分である。その理由は、本発明に係る歯科用グラスアイオノマーセメント液を歯科用グラスアイオノマーセメント粉の主成分であるフルオロアルミノシリケートガラスと混合して硬化させる反応は、フルオロアルミノシリケートガラスとα−β不飽和カルボン酸重合体との中和反応が水の存在下で進行するからである。また、歯科用グラスアイオノマーセメントは、水の存在下で歯の表面と接着する性質を持ち、本発明に係る歯科用グラスアイオノマーセメント液中に水が存在していることが必要であるが、この水は水単体として配合しても、シリカ水性ゾル中の水を使用しても良い。この水の歯科用グラスアイオノマーセメント液への配合量は、請求項１に係る歯科用グラスアイオノマーセメント液においては４０〜７０重量％、請求項２に係る歯科用グラスアイオノマーセメント液においては１０〜５０重量％であることが必要である。
【００２２】
歯科用グラスアイオノマーセメント液に配合される酸基を持たない重合性モノマーとしては、ＣＨ２＝ＣＲ−ＣＯＯ−基（Ｒ：Ｈ又はＣＨ３）を少なくとも１個含有する重合可能な不飽和有機化合物が挙げられ、アクリル酸又はメタアクリル酸のエステルのようなアクリロイド基又はメタアクリロイド基を有する重合可能な不飽和有機化合物を指す。
【００２３】
この酸基を持たない重合性モノマーとしては、従来から歯科用レジン材料で用いられている物質が使用可能であり、例えば、ヒドロキシメタクリレート、グリシジルメタクリレート、トリエチレングリコールジメタクリレート、ネオペンチルグリコールジメタクリレート、１，６ヘキサンジオールジメタクリレート、１，３−ブタンジオールジメタクリレート、２−ヒドロキシ，１−アクリロキシ，３−メタクリロキシプロパン、ヘキサメチレンジカルバメート，ジ−２−メタクリロキシエチル−２，２，４−トリエチルヘキサメチレンジカルバメートなどが好ましく用いられ、これらは２種以上を一緒に用いてもよい。
【００２４】
この酸基を持たない重合性モノマーの配合量は、１５〜５０重量％である。これは１５重量％未満であると歯科用グラスアイオノマーセメントの初期硬化性及び物理的性質が劣ることがあり。５０重量％を超えると歯科用グラスアイオノマーセメントの特徴である歯質接着性が劣る傾向があるからである。
【００２５】
歯科用グラスアイオノマーセメント液に光重合触媒を配合する場合は、０．０５〜５重量％である。光重合触媒を使用する理由は、う蝕窩洞の充填に使用する場合など、フルオロアルミノシリケートガラスとα−β不飽和カルボン酸とを混合した歯科用グラスアイオノマーセメント組成物に充分な光照射を行える症例においては、可視光線により酸基を持たない重合性モノマーを重合させることによりフルオロアルミノシリケートガラスとα−β不飽和カルボン酸重合体との中和反応が終了する間の術者が望むタイミングで歯科用グラスアイオノマーセメント組成物の硬化を開始させることが可能になるからである。この場合、一般的に光重合触媒としては増感剤と還元剤との組合せが用いられる。
【００２６】
増感剤としては、波長３９０ｎｍ〜８３０ｎｍの可視光線の作用により重合性モノマーを重合させることのできるものが用いられる。例えば、カンファーキノン、ベンジル、ジアセチル、ベンジルジメチルケタール、ベンジルジエチルケタール、ベンジルジ（２−メトキシエチル）ケタール、４，４’−ジメチルベンジル−ジメチルケタール、アントラキノン、１−クロロアントラキノン、２−クロロアントラキノン、１，２−ベンズアントラキノン。１−ヒドロキシアントラキノン、１−メチルアントラキノン、２−エチルアントラキノン、１−ブロモアントラキノン、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキサイド、ベンゾインメチルエーテル、ベンゾインエチルエーテル、イソプロピルエーテル、ベンゾインイソブチルエーテル、ベンゾフェノン、ビス（４−ジメチルアミノフェニル）ケトン、４，４’−ビスジえチルアミノベンゾフェノン、（２，４，６−トリメチルベンゾイル）ジフェニルフォスフィンオキサイドなどのアシルホスフィンオキサイド、アジド基を含む化合物などがあり、単独もしくは混合しても使用できる。
【００２７】
還元剤としては、３級アミンなどが一般に使用される。３級アミンとしては、Ｎ，Ｎ−ジメチル−ｐ−トルイジン，Ｎ，Ｎ−ジメチルアミノエチルメタクリレート、トリエタノールアミン，４−ジメチルアミノ安息香酸メチル、４−ジメチルアミノ安息香酸エチル、４−ジメチルアミノ安息香酸イソアミルが好ましい。また他の還元剤として、スルフィン酸ソーダ誘導体、有機金属化合物などが挙げられ、単独もしくは混合しても使用できる。
【００２８】
さらに本発明に係る歯科用グラスアイオノマーセメント液には、操作性に影響を及ぼさない範囲で充填材や増粘剤を配合することも可能である。
【実施例】
【００２９】
以下に実施例により本発明を更に詳細に説明するが、本発明はこれ等実施例に限定されるものではない。
【００３０】
本発明に係る歯科用グラスアイオノマーセメント液に配合するα−β不飽和カルボン酸重合体として、以下のカルボン酸重合体を準備した。
【００３１】
＜カルボン酸重合体１＞
重量平均分子量が１８，０００のアクリル酸マレイン酸共重合体。
【００３２】
＜カルボン酸重合体２＞
重量平均分子量が１６，０００のポリマレイン酸と重量平均分子量が３０，０００のポリアクリル酸とを重量比で５：１の割合で混合したカルボン酸重合体。
【００３３】
＜カルボン酸重合体３＞
重量平均分子量が１６，０００のポリマレイン酸と重量平均分子量が２４，０００のポリアクリル酸とを重量比で５：１の割合で混合したカルボン酸重合体。
【００３４】
本発明に係る歯科用グラスアイオノマーセメント液に配合するシリカ水性ゾルとして、以下のゾルを準備した。
【００３５】
＜ゾル１＞
平均粒子径が８〜１１ｎｍのコロイダルシリカがＳｉＯ２濃度２０重量％に水に対して単分散状態となっているゾル（商品名：スノーテックＯＳ、日産化学社製）。
【００３６】
＜ゾル２＞
平均粒子径が１０〜２０ｎｍのコロイダルシリカがＳｉＯ２濃度２０重量％に水に対して単分散状態となっているゾル（商品名：スノーテックＯ、日産化学社製）。
【００３７】
本発明に係る歯科用グラスアイオノマーセメント液に配合する酸基を持たない重合性モノマーとして、以下のモノマー液を準備した。
【００３８】
＜モノマー液１＞
ヒドロキシエチレウメタクリレートと、２−ヒドロキシ，１−アクリロキシ，３−メタクリロキシプロパンと、ジ−２−メタクリロキシエチル−２，２，４−トリエチルヘキサメチレンジカルバメートと、グリシジルメタクリレートとを１５：４：４：４の重量比で混合したモノマー液。
【００３９】
＜モノマー液２＞
ヒドロキシエチレウメタクリレートと、２−ヒドロキシ，１−アクリロキシ，３−メタクリロキシプロパンと、ジ−２−メタクリロキシエチル−２，２，４−トリエチルヘキサメチレンジカルバメートと、１，６ヘキサンジオールメタクリレートとを１０：３：３：４の重量比で混合したモノマー液。
【００４０】
本発明に係る歯科用グラスアイオノマーセメント液に配合する光重合触媒として、以下の重合触媒を準備した。
【００４１】
＜触媒１＞
カンファーキノン。
【００４２】
＜触媒２＞
Ｎ，Ｎ−ジメチル−ｐ−トルイジン。
【００４３】
本発明に係る歯科用グラスアイオノマーセメント液と混合する歯科用グラスアイオノマーセメント粉として、以下のガラス粉末を準備した。
【００４４】
＜ガラスＡ＞
酸化アルミニウム：２２ｇ，無水硅酸：４３ｇ，フッ化カルシウム：１２ｇ，リン酸カルシウム：１５ｇ及び炭酸ストロンチウム：８ｇを充分混合し、１，２００℃の高温電気炉中で５時間保持し含量を溶融後冷却し、ボールミルを用いて１０時間粉砕し、２００メッシュ（ＡＳＴＭ）篩を通過させたガラス粉末。
【００４５】
＜ガラスＢ＞
酸化アルミニウム：２２ｇ，無水硅酸：４１ｇ，フッ化カルシウム：１０ｇ，リン酸カルシウム：１３ｇ及びリン酸アルミニウム：１３ｇを充分混合し、１，１００℃の高温電気炉中で５時間保持し含量を溶融後冷却し、ボールミルを用いて１０時間粉砕し、２００メッシュ（ＡＳＴＭ）篩を通過させたガラス粉末とした。このガラス粉末１００ｇに対してビニルトリエトキシシラン１０％濃度のエチルアルコール溶液２０ｇを加え乳鉢中で充分混合した後、蒸気乾燥器を用いて１１０℃で２時間乾燥させたシラン処理フルオロアルミノシリケートガラス粉末。
【００４６】
＜ガラスＣ＞
ガラス粉末Ａに、ｐ−トルエンスルホニルクロライドを５重量部混合したガラス粉末。
【００４７】
上記各成分を表１に示す割合（重量％）で配合した液及び粉を、表１に示す重量粉液比で混合した後。内径４ｍｍ，長さ６ｍｍの空洞の作られた金属型内に填入し、セロファンを介してガラス板にて圧接し円柱型の硬化体を得た。得られた硬化体を３７℃の蒸留水に２４時間浸漬し、万能試験機（商品名：オートグラフ，島津製作所社製）を使用してクロスヘッドスピード１ｍｍ／ｍｉｎ．にて圧縮強度試験を行った。結果を表１に示す。
【００４８】
その結果、液と粉の混合比が１：２である実施例１，４，５，６は混合比が等しくシリカ水性ゾルを含まない比較例１または２と比べて圧縮強度が向上しており、同様に混合比が１：３である実施例２，３，７，８は比較例２または４と比較して圧縮強度が向上していることが確認できる。
【００４９】
【表１】
2007091689.tif 000002